Brevet FR2914635A1 — publié le 20081010

Domaine technique La présente invention se rapporte à un nouveau procédé de préparation d'une zéolithe de type structural MEL réalisé en présence d'une espèce structurante organique azotée comportant un hétérocycle contenant une fonction ammonium quaternaire. Ladite zéolithe de type structural MEL obtenue selon le procédé de l'invention trouve avantageusement son application en tant que catalyseur, adsorbant ou agent de séparation. io Art antérieur Les matériaux microporeux cristallisés, tels que les zéolithes ou les silicoaluminophosphates, sont des solides très utilisés dans l'industrie pétrolière en tant que catalyseur, support de catalyseur, adsorbant ou agent de séparation. Bien 15 que de nombreuses structures cristallines microporeuses aient été découvertes, l'industrie du raffinage et de la pétrochimie est toujours à la recherche de nouvelles structures zéolitiques qui présentent des propriétés particulières pour des applications comme la purification ou la séparation des gaz, la conversion d'espèces carbonées ou autres. 20 Les zéolithes de type structural MEL sont décrites dans l'art antérieur (Ch. Baerlocher, W.M. Meier, D.H. Oison, Atlas of Zeolite Framework types, 5ème édition, 2001). Les zéolithes de type structural MEL comprennent en particulier la zéolithe ZSM-11, la Boralite D, la SSZ-46, la silicalite 2, la TS-2. De nombreuses méthodes de synthèse de ces zéolithes, en particulier de la zéolithe ZSM-11, sont connues. 25 Par exemple, il est connu du brevet U.S. 3,709,979 de synthétiser la zéolithe de type structural MEL en utilisant un structurant organique choisi parmi le chlorure de tétrabutylphosphonium, le chlorure de benzyltriphénylphosphonium, le bromure de tétrabutylammonium et d'autres cations quaternaires du groupe 5-A. D'autres agents structurants ont également déjà été décrits dans l'état de la 30 technique pour la préparation de zéolithes de type structural MEL, en particulier pour la préparation de la zéolithe ZSM-11. Parmi ces agents structurants, on trouve des alkylènediamines possédant une chaîne centrale de 7 à 12 atomes de carbone (US 4,108,881), l'octylamine (US 4,894,212), des ammoniums diquaternaires (U.S. 4,941,963), le 1,8-diaminooctane et le 1,9-diaminononane (P.A. Jacobs et J.A. Martens, Studies in Surface Science and Catalysis, 33, p.147-166 (1987)), un cation ayant pour formule H2n+1CnN+(CH3)3 où n peut être égal à 9, 10, 11 ou 12 (U.S. 5,213,786), le 3,5-diméthyl-N,N-diéthylpiperidinium ou un dérivé du 3,5-diméthylpiperidinium (WO 95/09812), le 2,2-diéthyloxyéthyltriméthylammonium (P.M. Piccione et M.E. Davis, Microporous and Mesoporous Materials, 49, p163-169 (2001)) et le cation N-butyl-N-cyclohexylpyrrolidinium (G. Sastre et al., Journal of Physcal Chemistry B, 107, p. 5432-5440 (2003)). i0 Résumé et intérêt de l'invention La présente invention a pour objet un procédé de préparation d'une zéolithe de type structural MEL comprenant au moins les étapes suivantes : 15 i) le mélange, en milieu aqueux, d'au moins une source d'au moins un élément tétravalent X et d'au moins une espèce organique azotée de formule (I) indiquée ci-dessous : 20 dans laquelle n représente le nombre de motif méthylène (CH2) et est égal à 6 ou 7, RI et R2 représentent des groupes alkyles ayant de 2 à 7 atomes de carbone, ii) le traitement hydrothermal dudit mélange jusqu'à ce que ladite zéolithe de type structural MEL se forme. 25 Il a été découvert que ladite espèce structurante organique azotée de formule (I) constituée d'un hétérocycle alkyle ayant 6 ou 7 atomes de carbone et comportant un cation ammonium quaternaire, lui-même lié à deux groupes alkyles RI et R2 ayant de 2 à 7 atomes de carbone, mise en mélange avec au moins une source d'au moins un élément tétravalent et de l'eau, conduit à la production d'une zéolithe de type structural MEL de haute pureté. Toute autre phase cristallisée ou amorphe est généralement et très préférentiellement absente du solide cristallisé zéolithique de type structural MEL obtenu à l'issue du procédé de l'invention. De plus, une telle zéolithe de type structural MEL, préparée par le procédé selon l'invention, est obtenue avec une très bonne cristallinité. La zéolithe de type structural MEL obtenue par le procédé de l'invention est obtenue avec une excellente sélectivité pour des compositions de gel très variées. io Description de l'invention La présente invention a pour objet un procédé de préparation d'une zéolithe de type structural MEL comprenant au moins les étapes suivantes : i) le mélange, en milieu aqueux, d'au moins une source d'au moins un 15 élément tétravalent X et d'au moins une espèce organique azotée de formule (I) indiquée ci-dessous : 20 dans laquelle n représente le nombre de motif méthylène (CH2) et est égal à 6 ou 7, R1 et R2 représentent des groupes alkyles ayant de 2 à 7 atomes de carbone, ii) le traitement hydrothermal dudit mélange jusqu'à ce que ladite zéolithe de type structural MEL se forme. 25 Conformément à l'invention, ladite espèce organique azotée de formule (I) joue le rôle de structurant de la zéolithe de type structural MEL préparée selon le procédé de l'invention. Elle est constituée d'un hétérocycle alkyle lequel comporte un cation ammonium quaternaire, lui-même lié à deux groupes alkyles R1 et R2 ayant de 2 à 7 atomes de carbone. Lesdits groupes alkyles se présentent généralement sous la forme CaH2a+i où a est compris entre 2 et 7. Ils peuvent être identiques ou différents, de préférence identiques, linéaires ou ramifiés, de préférence linéaires. De façon avantageuse, ladite espèce organique azotée de formule (I) est une espèce cationique dans laquelle n est égal à 6 : il s'agit de l'espèce cationique N,N- dialkylhexaméthylèneiminium. De façon très avantageuse, ladite espèce cationique de formule (I) est choisie parmi le cation N,N-dipropylhexaméthylèneiminium (n = 6 et RI = R2 = C3H7) et le cation N,N-dibutylhexaméthylèneiminium (n = 6 et R1 = R2 = C4H9). Ladite espèce organique azotée de formule (I) utilisée pour la mise en oeuvre de io ladite étape (i) du procédé de l'invention est synthétisée par toute méthode connue de l'Homme du métier. S'agissant de la synthèse d'un cation N,N- dialkylhexaméthylèneiminium, on procède au mélange d'une mole d'hexaméthylèneimine, d'au moins 2 moles de 1-halogénoalcane et d'au moins 1 mole d'anion CO32-. Plus particulièrement, pour la synthèse du cation N,N- 15 dipropylhexaméthylèneiminium, on procède au mélange d'une mole d'hexaméthylèneimine, d'au moins 2 moles de 1-halogénopropane et d'au moins 1 mole d'anion CO32-. Pour la synthèse du cation N,N-dibutylhexaméthylèneiminium, on procède au mélange d'une mole d'hexaméthylèneimine, d'au moins 2 moles de 1-halogénobutane et d'au moins 1 mole d'anion CO32-. Généralement, le mélange 20 formé d'au moins d'hexaméthylèneimine, de 1-halogénoalcane et d'anion CO32- est porté à reflux pendant une durée comprise entre 5 et 15 heures. Après filtration, précipitation au moyen d'un solvant éthéré tel que le diéthyéther puis recristallisation dans un mélange éthanol/éther, ladite espèce organique azotée de formule (I) est obtenue à l'état pur. 25 L'anion associé au cation ammonium quaternaire présent dans l'espèce organique structurante pour la synthèse de la zéolithe de type structural MEL est choisi parmi l'anion acétate, l'anion sulfate, l'anion carboxylate, l'anion tétrafluoroborate, les anions halogénures tels que le fluorure, le chlorure, le bromure, l'iodure, l'anion hydroxyde ou une combinaison de plusieurs d'entre eux. De manière préférée, 30 l'anion associé au cation ammonium quaternaire présent dans l'espèce structurante pour la zéolithe de type structural MEL est l'anion hydroxyde ou l'anion bromure. L'hydroxyde de N,N-dialkylhexaméthylèneiminium est préférentiellement obtenu par traitement à température ambiante d'une solution aqueuse de bromure de N,N-dialkylhexaméthylèneiminium par de l'oxyde d'argent. Conformément à l'invention, au moins une source d'au moins un élément tétravalent X est incorporée dans l'étape (i) du procédé de préparation. X est préférentiellement choisi parmi le silicium, le germanium, le titane et le mélange d'au moins deux de ces éléments tétravalents et très préférentiellement X est le silicium. La ou les source(s) du(es)dit(s) élément(s) tétravalent(s) X peu(ven)t être tout composé comprenant l'élément X et pouvant libérer cet élément en solution aqueuse sous forme réactive. io L'élément X peut être incorporé dans le mélange sous une forme oxydée X02 ou sous tout autre forme. Lorsque X est le titane, on utilise avantageusement Ti(EtO)4 comme source de titane. Lorsque X est le germanium on utilise avantageusement GeO2 amorphe comme source de germanium. Dans le cas préféré où X est le silicium, la source de silicium peut être l'une quelconque desdites sources is couramment utilisées pour la synthèse de zéolithes, par exemple de la silice en poudre, de l'acide silicique, de la silice colloïdale, de la silice dissoute ou du tétraéthoxysilane (TEOS). Parmi les silices en poudre, on peut utiliser les silices précipitées, notamment celles obtenues par précipitation à partir d'une solution de silicate de métal alcalin, des silices pyrogénées, par exemple du "CAB-O-SIL" et des 20 gels de silice. On peut utiliser des silices colloïdales présentant différentes tailles de particules, par exemple de diamètre équivalent moyen compris entre 10 et 15 nm ou entre 40 et 50 nm, telles que celles commercialisées sous les marques déposées telle que "LUDOX". De manière préférée, la source de silicium est le LUDOX. 25 Selon un premier mode préféré de réalisation du procédé de l'invention, au moins une source d'au moins un élément trivalent Y est incorporée dans le mélange pour la mise en oeuvre de ladite étape (i) du procédé de préparation selon l'invention. Ledit élément trivalent Y est préférentiellement choisi parmi l'aluminium, le bore, le fer, l'indium, le gallium ou le mélange d'au moins deux de ces éléments trivalents et très 30 préférentiellement Y est l'aluminium. La ou les source(s) du(es)dit(s) élément(s) trivalent(s) Y peu(ven)t être tout composé comprenant l'élément Y et pouvant libérer cet élément en solution aqueuse sous forme réactive. L'élément Y peut être incorporé dans le mélange sous une forme oxydée YOb avec 1 s b s 3 (b étant un nombre entier ou un nombre rationnel) ou sous toute autre forme. Dans le cas préféré où Y est l'aluminium, la source d'aluminium est de préférence de l'aluminate de sodium ou un sel d'aluminium, par exemple du chlorure, du nitrate, de l'hydroxyde ou du sulfate, un alkoxyde d'aluminium ou de l'alumine proprement dite, de préférence sous forme hydratée ou hydratable, comme par exemple de l'alumine colloïdale, de la pseudoboehmite, de l'alumine gamma ou du trihydrate alpha ou bêta. On peut également utiliser des mélanges des sources citées ci-dessus. io Selon un deuxième mode préféré de réalisation du procédé de l'invention, au moins un métal alcalin et/ou alcalino-terreux M est incorporé dans le mélange pour la mise en oeuvre de ladite étape (i) du procédé de préparation selon l'invention et est choisi parmi le lithium, le potassium, le sodium, le magnésium, le calcium et le mélange d'au moins deux de ces métaux. De préférence, ledit métal M est un métal alcalin et 15 de manière très préférée il s'agit du sodium. Selon un troisième mode préféré de réalisation du procédé de l'invention, l'anion fluorure F est incorporé dans le mélange pour la mise en oeuvre de ladite étape (i) du procédé de préparation selon l'invention. On utilise, comme source d'anion 20 fluorure, un sel de fluorure tels que NH4F, NaF, KF, LiF et le mélange d'au moins deux de ces sels ou l'acide fluorhydrique HF. De manière préférée, la source d'anion fluorure est l'acide fluorhydrique HF en solution aqueuse. Les modes préférés de réalisation du procédé de l'invention décrits ci-dessus 25 peuvent être réalisés simultanément ou indépendamment les uns des autres. En particulier, il est avantageux que ladite étape (i) du procédé de l'invention soit mise en oeuvre en présence d'une source d'un élément trivalent, de préférence l'aluminium, et d'un métal alcalin et/ou alcalino-terreux, de préférence le sodium. II est également avantageux que ladite étape (i) du procédé de l'invention soit mise en 30 oeuvre en présence d'une source d'un anion fluorure. Conformément au procédé de préparation selon l'invention, le mélange réactionnel obtenu à l'étape (i) présente une composition molaire exprimée par la formule : XO2:vYOb:WM2in,O:xF- :yH2O:zR+ v étant compris entre 0 et 0,5, de préférence entre 0,005 et 0,3 w étant compris entre 0 et 1, de préférence entre 0,05 et 0,5 x étant compris entre 0 et 1, de préférence entre 0,1 et 0,8, y étant compris entre 1 et 100, de préférence entre 10 et 70 z étant compris entre 0,04 et 2, de préférence entre 0,06 et 1, et de manière to très préférée entre 0,1 et 0,8, - b étant compris entre 1 et 3, (b étant un nombre entier ou rationnel) - m étant égal à 1 ou 2, où X, Y et M ont la même définition que précédemment, à savoir X est un ou plusieurs élément(s) tétravalent(s) choisi(s) dans le groupe formé par éléments 15 suivants : silicium, germanium, titane, de manière très préféré X est le silicium, où Y est un ou plusieurs élément(s) trivalent(s) choisi(s) dans le groupe formé par les éléments suivants : aluminium, fer, bore, indium et gallium, de manière très préférée Y est l'aluminium et où M est un ou plusieurs metal(aux) alcalin(s) et/ou alcalino-terreux choisi(s) parmi le lithium, le sodium, le potassium, le calcium, le magnésium 20 et le mélange d'au moins deux de ces métaux, de manière très préférée M est le sodium, R+ est l'espèce organique cationique azotée de formule (I). v, w, x, y et z représentent respectivement le nombre de moles de YOb, de M2in,O, de F, de H2O et de R+. 25 L'étape (i) du procédé selon l'invention consiste à préparer un mélange réactionnel aqueux appelé gel et renfermant au moins une source d'au moins un élément tétravalent X, de préférence un oxyde X02, éventuellement au moins une source d'au moins un élément trivalent Y, de préférence un oxyde YOb, au moins une espèce organique de formule (I) constituée d'un hétérocycle alkyle comportant un 30 cation ammonium quaternaire, éventuellement au moins une source d'un ou plusieurs métal(aux) alcalin(s) et/ou alcalino-terreux et éventuellement au moins une source d'anion fluorure. Les quantités desdits réactifs sont ajustées de manière à conférer à ce gel une composition permettant sa cristallisation en une zéolithe de type structural MEL. II peut être avantageux d'additionner des germes au mélange réactionnel au cours de ladite étape (i) du procédé de l'invention afin de réduire le temps nécessaire à la formation des cristaux de zéolithe de type structural MEL et/ou la durée totale de cristallisation. Lesdits germes favorisent également la formation de ladite zéolithe de type structural MEL au détriment d'impuretés. De tels germes comprennent des solides cristallisés, notamment des cristaux de zéolithe de type structural MEL. Les io germes cristallins sont généralement ajoutés dans une proportion comprise entre 0,01 et 10 % de la masse de la source de l'élément X, de préférence de l'oxyde X02, utilisée dans le mélange réactionnel. Conformément à l'étape (ii) du procédé selon l'invention, le gel est soumis à un 15 traitement hydrothermal, préférentiellement réalisé à une température comprise entre 80 C et 200 C, jusqu'à ce que ladite zéolithe de type structural MEL se forme. Le gel est avantageusement mis sous conditions hydrothermales sous une pression de réaction autogène, éventuellement en ajoutant du gaz, par exemple de l'azote, à une température comprise entre 80 C et 20C) C, de préférence entre 140 C et 20 180 C, jusqu'à la formation des cristaux de zéolithe de type structural MEL. La durée nécessaire pour obtenir la cristallisation varie généralement entre 1 et 50 jours, de préférence entre 1 et 21 jours et de manière plus préférée entre 3 et 14 jours. La mise en réaction s'effectue généralement sous agitation ou en absence d'agitation, de préférence en présence d'agitation. 25 A la fin de la réaction, lorsque ladite zéolithe de type structural MEL est formée à la suite de la mise en oeuvre de ladite étape (ii) du procédé de préparation de l'invention, la phase solide formée de la zéolithe de type structural MEL est filtrée, lavée puis séchée. Le séchage est généralement réalisé à une température 30 comprise entre 20 et 150 C, de préférence entre 70 et 120 C, pendant une durée comprise entre 5 et 20 heures. La zéolithe de type structural MEL, séchée, est généralement analysée par diffraction des rayons X, cette technique permettant également de déterminer la pureté de ladite zéolithe obtenue par le procédé de l'invention. De manière très avantageuse, le procédé de l'invention conduit à la formation d'une zéolithe de type structural MEL. pure, en l'absence de toute autre phase cristallisée ou amorphe. Ladite zéolithe, après l'étape de séchage, est ensuite prête pour des étapes ultérieures telles que la calcination et l'échange d'ions. Pour ces étapes, toutes les méthodes conventionnelles connues de l'Homme du métier peuvent être employées. La calcination de la zéolithe de type structural MEL obtenue selon le procédé de io l'invention est préférentiellement réalisée à une température comprise entre 500 et 700 C et pendant une durée comprise entre 5 et 15 heures. La zéolithe de type structural MEL obtenue à l'issue de l'étape de calcination est dépourvue de toute espèce organique et en particulier de l'espèce organique azotée de formule (I). 15 En règle générale, le ou les cation(s) M de la zéolithe de type structural MEL obtenue par le procédé de l'invention, peu(ven)t être remplacé(s) par un ou des cation(s) quelconque de métaux et en particulier ceux des groupes IA, IB, IIA, IIB, IIIA, IIIB (y compris les terres rares), VIII (y compris les métaux nobles) de même que par le plomb, l'étain et le bismuth. L'échange est réalisé au moyen de sels 20 hydrosolubles quelconques contenant le cation approprié. II est également avantageux d'obtenir la forme hydrogène de la zéolithe de type structural MEL obtenue selon le procédé de l'invention. Ladite forme hydrogène peut être obtenue en effectuant un échange d'ions avec un acide, en particulier un acide 25 minéral fort comme l'acide chlorhydrique, sulfurique ou nitrique, ou avec un composé tel que le chlorure, le sulfate ou le nitrate d'ammonium. L'échange d'ions peut être effectué par mise en suspension de ladite zéolithe de type structural MEL en une ou plusieurs fois avec la solution d'échange d'ions. Ladite zéolithe peut être calcinée avant ou après l'échange d'ions, ou entre deux étapes d'échange d'ions. La zéolithe 30 est, de préférence, calcinée avant l'échange d'ions, afin d'éliminer toute substance organique incluse dans la porosité de la zéolithe, dans la mesure où l'échange d'ions s'en trouve facilité. i0 La zéolithe obtenue par le procédé de l'invention peut être utilisée après échange ionique comme solide acide pour la catalyse dans les domaines du raffinage et de la pétrochimie. Elle peut également être utilisée comme adsorbant pour le contrôle de la pollution ou comme tamis moléculaire pour la séparation. Par exemple, lorsqu'elle est utilisée comme catalyseur, la zéolithe préparée selon le procédé de l'invention, est calcinée, échangée et est de préférence sous forme hydrogène, et peut être associée à une matrice inorganique, qui peut être inerte ou to catalytiquement active, et à une phase métallique. La matrice inorganique peut être présente simplement comme liant pour maintenir ensemble les petites particules de la zéolithe sous les différentes formes connues des catalyseurs (extrudés, pastilles, billes, poudres), ou bien peut être ajoutée comrne diluant pour imposer le degré de conversion dans un procédé qui progresserait sinon à une allure trop rapide 15 conduisant à un encrassement du catalyseur en conséquence d'une formation importante de coke. Des matrices inorganiques typiques sont notamment des matières de support pour les catalyseurs comme la silice, les différentes formes d'alumine, la magnésie, la zircone, les oxydes de titane, de bore, de zirconium, les phosphates d'aluminium, de titane, les argiles kaoliniques, les bentonites, les 20 montmorillonites, la sépiolite, l'attapulgite, la terre à foulon, les matières poreuses synthétiques comme SiO2-AI2O3, SiO2-ZrO2, SiO2-ThO2, SiO2-BeO, SiO2-TiO2 ou toute combinaison de ces composés. La matrice inorganique peut être un mélange de différents composés, en particulier d'une phase inerte et d'une phase active. 25 La zéolithe préparée selon le procédé de l'invention peut également être associée à au moins une autre zéolithe et jouer le rôle de phase active principale ou d'additif. La phase métallique est introduite sur la zéolithe seule, la matrice inorganique seule ou l'ensemble matrice inorganique-zéolithe par échange d'ions ou imprégnation avec 30 des cations ou oxydes choisis parmi les éléments suivants : Cu, Ag, Ga, Mg, Ca, Sr, Zn, Cd, B, Al, Sn, Pb, V, P, Sb, Cr, Mo, W, Mn, Re, Fe, Co, Ni, Pt, Pd, Ru, Rh, Os, Ir et tout autre élément de la classification périodique des éléments. 2914635 Il Les métaux peuvent être introduits soit tous de la même façon, soit par des techniques différentes, à tout moment de la préparation, avant ou après mise en forme et dans n'importe quel ordre. De plus, des traitements intermédiaires tels que par exemple une calcination et/ou une réduction peuvent être appliqués entre les 5 dépôts des différents métaux Les compositions catalytiques comportant la zéolithe de type structural MEL préparée selon le procédé de l'invention, conviennent de façon générale à la mise en oeuvre des principaux procédés de transformation d'hydrocarbures et des réactions de synthèse de composés organiques tels que les éthers. i0 Toute méthode de mise en forme connue de l'homme du métier convient pour le catalyseur comportant la zéolithe de type structural MEL. On pourra utiliser, par exemple, le pastillage ou l'extrusion ou la mise sous forme de billes. La mise en forme du catalyseur contenant la zéolithe préparée selon le procédé de l'invention et is se présentant au moins en partie sous forme acide est généralement telle que le catalyseur est de préférence sous forme d'extrudés ou de billes en vue de son utilisation. L'invention est illustrée par les exemples suivants qui ne présentent, en aucun cas, 20 un caractère limitatif. Exemple 1: préparation du bromure de N,N-dibutylhexaméthylèneiminium (structurant A1). 25 50 g d'hexaméthylèneimine (0,50 mole, 99%, Aldrich) sont ajoutés dans un ballon de 1 L contenant 200 ml d'éthanol, 105 g de carbonate de potassium (0,76 mole, 99%, Aldrich) et 173 g de 1-bromobutane (1,26 mole, 99%, Aldrich). Le milieu réactionnel est agité et porté à reflux pendant 8 h. Le mélange est ensuite refroidi à température ambiante puis filtré. Le filtrat est versé dans 300 ml de diéthyléther puis le précipité 30 formé est filtré et lavé avec 100 ml de diéthyléther. Le solide obtenu est recristallisé dans un mélange éthanol/éther. Le solide obtenu est séché sous vide pendant 12 h. On obtient 82 g d'un solide blanc (soit un rendement de 56 %). Le produit possède le spectre 1H RMN attendu. IH RMN (CDCI3, ppm/TMS) : 0,98 (6H,t) ; 1,44 (4H,sext) ; 1,69 (4H,m) ; 1,76 (4H,m) ; 2,00 (4H,m) ; 3,43 (4H,t) ; 3,66(4H,t). Exemple 2: préparation de l'hydroxyde de N,N-dibutylhexaméthylèneiminium (structurant A2). 29 g d'Ag2O (0,125 mole, 99%, Aldrich) sont ajouté dans un bécher en teflon de 250 ml contenant 30 g du structurant Al (0,10 mole) et 100 ml d'eau déionisée. Le milieu réactionnel est agité à l'abri de la lumière pendant 12h. Le mélange est ensuite filtré. Le filtrat obtenu est composé d'une solution aqueuse d'hydroxyde de N,N-dibutylhexaméthylèneiminium. Le dosage de cette espèce est réalisé par RMN du proton en utilisant l'acide formique en tant qu'étalon. Exemple 3: préparation d'une zéolithe de type structural MEL silicique selon l'invention. 21,27 g d'une suspension colloïdale de silice, connue sous le terme commercial Ludox AS-40 commercialisée par Aldrich, est incorporée dans une solution composée de 23,19 g d'une solution aqueuse de structurant A2 à 23,33 % massique et de 54,54 g d'eau déionisée. La composition molaire du mélange est la suivante : SiO2 ; 0, 17 A2 ; 33,33 H2O. Le mélange est agité vigoureusement pendant une demi-heure. Le mélange est ensuite transféré, après homogénéisation, dans un autoclave de 150 mL en acier inoxydable. L'autoclave est chauffé pendant 7 jours à 170 C sous agitation (500 trs/min). Le produit cristallisé obtenu est filtré, lavé à l'eau déionisée (pour atteindre un pH neutre) puis séché une nuit à 100 C. Le produit solide séché a été analysé par diffraction des rayons X : le solide cristallisé obtenu est une zéolithe de type structural MEL pure. Exemple 4 : préparation d'une zéolithe de type structural MEL aluminosilicique selon l'invention. 21,27 g d'une suspension colloïdale de silice, connue sous le terme commercial Ludox AS-40 commercialisée par Aldrich, est incorporée dans une solution composée de 23,19 g d'une solution aqueuse de structurant A2 à 23,33 % massique, de 0,09 g d'hydroxyde d'aluminum (Aldrich) et de 54,48 g d'eau déionisée. La composition molaire du mélange est la suivante : SiO2 ; 0,0042 AI2O3 ; 0,17 A2 ; 33,33 H2O. Le mélange est agité vigoureusement pendant une demi-heure. Le mélange est ensuite transféré, après homogénéisation, dans un autoclave de 150 mL en acier inoxydable. L'autoclave est chauffé pendant 7 jours à 170 C sous agitation (500 trs/min. Le produit cristallisé obtenu est filtré, lavé à l'eau déionisée (pour atteindre un pH neutre) puis séché une nuit à 100 C. Le produit solide séché a été analysé par diffraction des rayons : le solide cristallisé 1s obtenu est une zéolithe de type structural MEL pure. Exemple 5 : préparation d'une zéolithe de type structural MEL aluminosilicique selon l'invention. 20 20,61 g d'une suspension colloïdale de silice, connue sous le terme commercial Ludox AS-40 commercialisée par Aldrich, est incorporée dans une solution composée de 0,85 g d'aluminate de sodium (Carlo Erba), 1,62 g de soude (Prolabo), 6,68 g du structurant Al dans 69,24 g d'eau déionisée. La composition molaire du mélange est la suivante : SiO2 ; 0,017 AI2O3 ; 0,17 Na2O ; 0,17 Al ; 33,33 H2O. Le 25 mélange est agité vigoureusement pendant une demi-heure. Le mélange est ensuite transféré, après homogénéisation, dans un autoclave de 150 mL en acier inoxydable. L'autoclave est chauffé pendant 7 jours à 170 C sous agitation (500 trs/min). Le produit cristallisé obtenu est filtré, lavé à l'eau déionisée (pour atteindre un pH neutre) puis séché une nuit à 100 C. 30 Le produit solide séché a été analysé par diffraction des rayons X : le solide cristallisé obtenu est une zéolithe de type structural MEL pure. Exemple 6: préparation d'une zéolithe de type structural MEL germanosilicique selon l'invention. 9,99 g d'une suspension colloïdale de silice, connue sous le terme commercial Ludox AS-40 commercialisée par Aldrich, est incorporée dans une solution composée de 2,97 g d'oxyde de germanium amorphe (Aldrich), de27,99 g d'une solution aqueuse de structurant A2 à 23,33 % massique et de 58,08 g d'eau déionisée. La composition molaire du mélange est la suivante : 0,7 SiO2 ; 0,3 GeO2 ; 0,3 A2 ; 50 H2O. Le mélange est agité vigoureusement pendant une demi-heure. Le lo mélange est ensuite transféré, après homogénéisation, dans un autoclave de 150 mL en acier inoxydable. L'autoclave est chauffé pendant 7 jours à 170 C sous agitation (500 trs/min). Le produit cristallisé obtenu est filtré, lavé à l'eau déionisée (pour atteindre un pH neutre) puis séché une nuit à 100 C. Le produit solide séché a été analysé par diffraction des rayons X : le solide 15 cristallisé obtenu est une zéolithe de type structural MEL pure. Exemple 7: préparation d'une zéolithe de type structural MEL qermanosilicique selon l'invention. 20 12,27 g d'une suspension colloïdale de silice, connue sous le terme commercial Ludox AS-40 commercialisée par Aldrich, est incorporée dans une solution composée de 0,96 g d'oxyde de germanium amorphe (Aldrich), de 44,61 g d'une solution aqueuse de structurant A2 à 23,33 % massique, de 2,28 g d'une solution aqueuse de HF à 39,5 % massique et de 38,88 g d'eau déionisée. La composition 25 molaire du mélange est la suivante : 0,9 SiO2 ; 0,1 GeO2 ; 0,5 A2 ; 0,5 HF ; 50 H2O. Le mélange est agité vigoureusement pendant une demi-heure. Le mélange est ensuite transféré, après homogénéisation, dans un autoclave de 150 mL en acier inoxydable. L'autoclave est chauffé pendant 14 jours à 170 C sous agitation (500 trs/min). Le produit cristallisé obtenu est filtré, lavé à l'eau déionisée (pour atteindre 30 un pH neutre) puis séché une nuit à 100 C. Le produit solide séché a été analysé par diffraction des rayons X : le solide cristallisé obtenu est une zéolithe de type structural MEL pure. Exemple 8: préparation du bromure de N,N-dipropylhexaméthylèneiminium (structurant B1). 50 g d'hexaméthylèneimine (0,50 mole, 99%, Aldrich) sont ajoutés dans un ballon de 1 L contenant 200 ml d'éthanol, 105 g de carbonate de potassium (0,76 mole, 99%, Aldrich) et 155 g de 1-bromopropane (1,26 mole, 99%, Aldrich). Le milieu réactionnel io est agité et porté à reflux pendant 8 h. Le mélange est ensuite refroidi à température ambiante puis filtré. Le filtrat est versé dans 300 ml de diéthyléther puis le précipité formé est filtré et lavé avec 100 ml de diéthyléther. Le solide obtenu est recristallisé dans un mélange éthanol/éther. Le solide obtenu est séché sous vide pendant 12 h. On obtient 93,72 g d'un solide blanc (soit un rendement de 71 %). 15 Le produit possède le spectre 1H RMN attendu. 1H RMN (CDCI3, ppm/TMS) : 1,00 (6H,t) ; 1,71 (4H,m) ; 1,74 (4H,sext) ; 1,96 (4H,m) ; 3,36 (4H,t) ; 3,62(4H,t). Exemple 9: préparation de l'hydroxyde de N,N-dipropylhexaméthylèneiminium (structurant B2). 20 32 g d'Ag2O (0,14 mole, 99%, Aldrich) sont ajouté dans un becher en teflon de 250 ml contenant 30 g du structurant B1 (0,11 mole) et 100 ml d'eau déionisée. Le milieu réactionnel est agité à l'abri de la lumière pendant 12h. Le mélange est ensuite filtré. Le filtrat obtenu est composé d'une solution aqueuse d'hydroxyde de N,Ndipropylhexaméthylèneiminium. Le dosage de cette espèce est réalisé par RMN du proton en utilisant l'acide formique en tant qu'étalon. Exemple 10 : préparation d'une zéolithe de type structural MEL silicique selon l'invention. 21,42 g d'une suspension de silice, connue sous le terme commercial Ludox AS-40 commercialisée par Aldrich, est incorporée dans une solution composée de 18,87 30 g d'une solution aqueuse de structurant B2 à 25,35 % massique et de 58,71 g d'eau déionisée. La composition molaire du mélange est la suivante : SiO2 ; 0,17 B2 ; 33,33 H2O. Le mélange est agité vigoureusement pendant une demi-heure. Le mélange est ensuite transféré, après homogénéisation, dans un autoclave de 150 mL en acier inoxydable. L'autoclave est chauffé pendant 14 jours à 170 C sous agitation (500 trs/min). Le produit cristallisé obtenu est filtré, lavé à l'eau déionisée (pour atteindre un pH neutre) puis séché une nuit à 100 C. Le produit solide séché a été analysé par diffraction des rayons X : le solide cristallisé obtenu est une zéolithe de type structural MEL pure. Exemple 11 : préparation d'une zéolithe de type structural MEL aluminosilicique selon l'invention. 20,79 g d'une suspension de silice, connue sous le terme commercial Ludox AS- 40 commercialisée par Aldrich, est incorporée dans une solution composée de 0,21 g d'aluminate de sodium (Carlo Erba), 1,79 g de soude (Prolabo), 6,09 g du structurant BI dans 70,07 g d'eau déionisée. La composition molaire du mélange est la suivante : SiO2 ; 0,004 AI2O3 ; 0, 17 Na2O ; 0,17 BI ; 33,33 H2O. Le mélange est agité vigoureusement pendant une demi-heure. Le mélange est ensuite transféré, après homogénéisation, dans un autoclave de 150 mL en acier inoxydable. L'autoclave est chauffé pendant 5 jours à 170 C sous agitation (500 trs/min). Le produit cristallisé obtenu est filtré, lavé à l'eau déionisée (pour atteindre un pH neutre) puis séché une nuit à 100 C. Le produit solide séché a été analysé par diffraction des rayons X : le solide 25 cristallisé obtenu est une zéolithe de type structural MEL pure. Exemple 12 : préparation d'une zéolithe de type structural MEL germanosilicique selon l'invention. 30 9,6 g d'une suspension colloïdale de silice, connue sous le terme commercial Ludox AS-40 commercialisée par Aldrich, est incorporée dans une solution composée de 2,88 g d'oxyde de germanium amorphe (Aldrich), de 40,23 g d'une solution aqueuse de structurant B2 à 22,82 % massique, de 2,28 g d'une solution aqueuse de HF à 39,5 % w/w et de 44,04 g d'eau déionisée. La composition molaire du mélange est la suivante : 0, 7 SiO2 ; 0,3 GeO2 ; 0,5 B2 ; 0,5 HF ; 50 H2O. Le mélange est agité vigoureusement pendant une demi-heure. Le mélange est ensuite transféré, après homogénéisation, dans un autoclave de 150 mL en acier inoxydable. L'autoclave est chauffé pendant 6 jours à 170 C sous agitation (500 trs/min). Le produit cristallisé obtenu est filtré, lavé à l'eau déionisée (pour atteindre un pH neutre) puis séché une nuit à 100 C. lo Le produit solide séché a été analysé par diffraction des rayons X : le solide cristallisé obtenu est une zéolithe de type structural MEL pure. Exemple 13 : préparation d'un catalyseur comprenant une zéolithe de type structural MEL synthétisée dans le système Si/AI 15 La zéolithe utilisée dans cet exemple est la zéolithe de type structural MEL brute de synthèse obtenue dans le système Si/AI de l'exemple 4. Cette zéolithe présente un rapport atomique Si/AI global de 135. Cette zéolithe de type structural MEL subit tout d'abord une calcination dite sèche à 20 550 C sous flux d'air durant 8 heures de manière à éliminer l'espèce structurante organique azotée A2. Le solide obtenu est alors mis sous forme d'extrudés par malaxage avec de la boehmite (Pural SB3, Sasol) dans un malaxeur à bras en Z et extrusion de la pâte obtenue avec une extrudeuse piston. Les extrudés sont alors séchés à 120 C pendant 12 heures sous air et calcinés à 550 C pendant 2 heures 25 sous flux d'air dans un four à moufle. Ils constituent le support du catalyseur. Du platine est déposé sur l'alumine de ce support par échange anionique avec de l'acide hexachloroplatinique en présence d'un agent compétiteur (acide chlorhydrique). Le support échangé est ensuite séché à 120 C pendant 12 heures sous air et calciné à 550 C sous débit d'air sec pendant 1 heure. 30 Le catalyseur ainsi préparé est composé en teneur pondérale de 50% de zéolithe de type structural MEL forme hydrogène, de 49,8 % d'alumine et de 0,2% de platine. REVENDICATIONS 1. Procédé de préparation d'une zéolithe de type structural MEL comprenant au moins les étapes suivantes : i) le mélange, en milieu aqueux, d'au moins une source d'au moins un élément tétravalent X et d'au moins une espèce organique azotée de formule (I) dans laquelle n représente le nombre de motif méthylène (CH2) et est égal à 6 ou 7, R1 et R2 représentent des groupes alkyles ayant de 2 à 7 atomes de carbone, ii) le traitement hydrothermal dudit mélange jusqu'à ce que ladite zéolithe de type structural MEL se forme. 2. Procédé de préparation selon la revendication 1 tel que ladite espèce organique azotée de formule (I) est choisie parmi le cation N,N-dipropylhexaméthylèneiminium et le cation N,N-dibutylhexaméthylèneiminium. 3. Procédé de préparation selon la revendication 1 ou la revendication 2 tel que l'élément tétravalent X est choisi parmi le silicium, le germanium, le titane et le mélange d'au moins deux de ces éléments tétravalents. 4. Procédé de préparation selon la revendication 3 tel que l'élément X est le silicium. 5. Procédé de préparation selon l'une des revendications 1 à 4 tel qu'au moins une source d'au moins un élément trivalent Y est incorporée dans le mélange pour la mise en oeuvre de ladite étape i). 6. Procédé de préparation selon la revendication 5 tel que ledit élément Y est l'aluminium. 7. Procédé de préparation selon l'une des revendications 1 à 6 tel qu'au moins un 25 métal alcalin et/ou alcalino-terreux M est incorporé dans le mélange pour la mise en oeuvre de ladite étape i). 8. Procédé de préparation selon la revendication 7 tel que ledit métal M est le sodium. 9. Procédé de préparation selon l'une des revendications 1 à 8 tel que l'anion fluorure est incorporé dans le mélange pour la mise en oeuvre de ladite étape i). 10. Procédé de préparation selon l'une des revendications 1 à 9 tel que le mélange réactionnel obtenu à l'étape (i) présente une composition molaire exprimée par la formule X02 : v YOb : w M2,mO : x F- : y H2O : z R4 , dans laquelle v est compris entre 0 et 0,5, w est compris entre 0 et 1, x est compris entre 0 et 1, y est compris entre 1 et 100, z est compris entre 0,04 et 2, b est compris entre 1 et 3, (b étant un nombre entier ou rationnel), m est égal à 1 ou 2, R+ étant l'espèce organique cationique azotée de formule (I), v, w, x, y et z représentant respectivement le nombre de moles de YOb, de M21mO, de F, de H2O et de R+. 11. Procédé de préparation selon l'une des revendications 1 à 10 tel que des germes sont additionnés au mélange réactionnel au cours de ladite étape i). 12. Procédé de préparation selon l'une des revendications 1 à 11 tel que ledit traitement hydrothermal selon ladite étape ii) est réalisé à une température comprise 15 entre 80 C et 200 C. 13. Procédé de préparation selon l'une des revendications 1 à 12 tel que la phase solide formée de la zéolithe de type structural MEL, obtenue à l'issue de ladite étape ii), est filtrée, lavée puis séchée. 20